(57)【要約】【目的】セメント含有物質と木片との材料分離を防止し、背面の土壌法面上でコンクリート層が形成するのを防止する。【構成】本発明に係る木片コンクリート層の吹付け形成方法においては、まず、木片とセメント含有物質であるセメントペーストとを混合することによって、吹付け物質を作製する。吹付け物質を作製するにあたっては、攪拌混合前あるいは攪拌混合中に増粘剤をコンクリートミキサー内に添加する（ステップ１０１）。次に、作製された吹付け物質をベルトコンベヤでコンクリート吹付機まで搬送し、該吹付機に吹付け物質を投入する（ステップ１０２）。次に、吹付け物質１を法面３に吹き付ける（ステップ１０３）。このように吹付け物質１を法面３に吹き付けることによって、木片４同士の間に間隙５が形成されてなる木片コンクリート層６が法面３の上に形成される（ステップ１０４）。【選択図】　図１
2004092038.tif 000002
【特許請求の範囲】
【請求項１】
多数の木片とセメント含有物質とを混合してなる吹付け物質を法面に吹き付けることによって前記木片をそれらの間に所定の間隙が形成されるように相互に固結してなる木片コンクリート層を前記法面上に形成する木片コンクリート層の吹付け形成方法であって、前記混合工程において増粘剤を添加することを特徴とする木片コンクリート層の吹付け形成方法。
【請求項２】
前記増粘剤をエチレン酢酸ビニル系エマルジョンとする請求項１記載の木片コンクリート層の吹付け形成方法。
【発明の詳細な説明】
【０００１】
【発明の属する技術分野】
本発明は、主として法面緑化を目的として木片コンクリートを吹き付ける木片コンクリート層の吹付け形成方法に関する。
【０００２】
【従来の技術】
造成地の盛土や切土、道路の盛土、河川堤防等に見られる傾斜地においては、適当な手段でこれを保護することにより、法面の侵食、剥離、落石等を未然に防止しなければならない。
【０００３】
法面保護の手段としては、コンクリートやモルタルの吹付けがその典型的な方法として知られているが、最近では、環境面に配慮すべく、緑化による法面保護を採用することが多くなってきた。
【０００４】
法面を緑化によって保護する方法としては、植物の種子、肥料、水、チップ材、粘着剤等を攪拌混合した水性スラリーからなる植生基材を法面に吹き付けるのが一般的であり、かかる方法によれば、法面への吹付け後、一定期間後に発芽した植物の根が傾斜地盤内に拡がって該傾斜地盤を安定させることが可能となる。
【０００５】
【発明が解決しようとする課題】
しかしながら、植物が生育するためには、その生育に適したｐＨ環境が必要であり、傾斜地盤の表層のｐＨが小さすぎたり大きすぎたりすると、該傾斜地盤を緑化することは難しくなる。
【０００６】
ところが、最近では、土壌が酸性化しているために法面緑化を施しても植樹した樹木が生育せず枯れてしまうことがあるという問題を生じていた。
【０００７】
すなわち、かつては海底であった堆積層が地上に隆起している場合、地盤造成時の切土工事で該堆積層が地表に露出することとなるが、かかる堆積層には硫化物が含まれていることが多く、該硫化物が地表への露出によって酸化され、硫酸が発生して法面の表層を酸性化させてしまう。
【０００８】
かかる問題は、法面にいったんセメント系材料を吹き付けてから植生基材を吹き付けたり、法面に排水シートを敷設してから植生基材を吹き付けたり、植生基材自体にアルカリ成分を予め含ませておいたりといった方法で回避しようと試みられてはいるが、セメント系材料や排水シートでは、酸性土壌の影響を遮断することはできても、植生基材で生育する植物の根の伸長を妨げ、ひいては植物の生育に支障をきたすという問題や、植生基材自体にアルカリ成分を含ませておく方法では、植生基材のｐＨが大きくなりすぎて植物の生育を当初から妨げてしまうという問題を引き起こす。
【０００９】
また、ｐＨ環境が植物の生育に適している場合であっても、土壌からの湧水があったり、土壌が乾燥しやすい状況であったりすると、植生基材の含水比が適正に維持されず、やはり植物は生育しない。
【００１０】
本出願人は、かかる問題を解決すべく、多数の木片を該木片同士に間隙が生じるようにセメント含有物質で相互に固結させてなる木片コンクリートを開発した（特願２００１−２６９９８７）。かかる木片コンクリートによれば、背面の土壌から酸性水が浸出したとしても、該酸性水は木片コンクリートを介して排水されるため、植生基材に悪影響を及ぼす懸念がなくなるとともに、土壌からの湧水のうち、一部を植生基材へと供給し、過剰分については排水することが可能となる。そして、植物は、木片の間隙を縫うようにその根を伸長させるため、成長が阻害される懸念もない。
【００１１】
しかしながら、上述した木片及びセメント含有物質からなる吹付け物質を法面に吹き付けた後、セメント含有物質が硬化する前に木片から材料分離してしまうことに起因して、場所によって木片同士が固結しなかったり、逆に木片同士の間隙がセメント含有物質で完全に充填されるという問題を生じていた。
【００１２】
特に、材料分離したセメント含有物質が背面の土壌法面上で硬化し、コンクリート層（モルタル層、セメント層）を形成してしまうことがあり、かかる場合には、木片コンクリート層の上に植生基材を吹き付けて緑化を図ろうとしても、背面土壌からの栄養分や水分の植生基材への供給がコンクリート層で遮断されることとなり、植物は、若齢段階でその生長が阻害されるとともに、ある程度成長できたとしても、コンクリート層のためにその根を背面土壌に伸張させることができないため、背面土壌から栄養分や水分を吸収することができず、その成長はやはり阻害されてしまう。
【００１３】
本発明は、上述した事情を考慮してなされたもので、セメント含有物質と木片との材料分離を防止し、背面の土壌法面上でコンクリート層が形成するのを防止可能な木片コンクリート層の吹付け形成方法を提供することを目的とする。
【００１４】
【課題を解決するための手段】
上記目的を達成するため、本発明に係る木片コンクリート層の吹付け形成方法は請求項１に記載したように、多数の木片とセメント含有物質とを混合してなる吹付け物質を法面に吹き付けることによって前記木片をそれらの間に所定の間隙が形成されるように相互に固結してなる木片コンクリート層を前記法面上に形成する木片コンクリート層の吹付け形成方法であって、前記混合工程において増粘剤を添加するものである。
【００１５】
また、本発明に係る木片コンクリート層の吹付け形成方法は、前記増粘剤をエチレン酢酸ビニル系エマルジョンとするものである。
【００１６】
本発明に係る木片コンクリート層の吹付け形成方法においては、多数の木片とセメント含有物質とを混合してなる吹付け物質を法面に吹き付けることによって前記木片をそれらの間に所定の間隙が形成されるように相互に固結してなる木片コンクリート層を前記法面上に形成するが、かかる混合工程において、増粘剤を添加する。
【００１７】
このようにすると、セメント含有物質は、吹付け後、木片と材料分離せず、その結果として両者は材料分離しない状態で硬化することが可能となり、かくして、木片は、それらの間に間隙が形成されるようにして相互に固結されることとなる。一方、セメント含有物質が木片と分離することがなくなるため、従来のようにコンクリート層（モルタル層、セメント層）が背面の土壌法面上に形成される懸念はなくなる。
【００１８】
増粘剤は例えば、セルロース系や、水溶性の合成樹脂エマルジョンを使用することが可能であり、該合成樹脂はさらに、ポリアクリル酸、アクリル酸エステル、スチレン・アクリル酸エステル、シリコーン・アクリル酸エステル、酢酸ビニル、エチレン酢酸ビニル系樹脂（ＥＶＡ）などを使用することができる。
【００１９】
ここで、かかる増粘剤をエチレン酢酸ビニル系エマルジョンとした場合においては、セメント含有物質と木片との不分離性に優れるのみならず、エマルジョン化のプロセスにおいて、環境ホルモンに影響を及ぼす懸念があるフタル酸などの物質を添加物として用いないため、環境面でも優れる。また、セメント含有物質の水和反応を遅延させるタンニンが木片内に多く含まれていたとしても、エチレン酢酸ビニル系樹脂（ＥＶＡ）エマルジョンは、木片とセメント含有物質とを長時間分離させないため、木片同士は、それらの間に間隙が形成されるようにセメント含有物質を介して確実に固結される。
【００２０】
法面は、河川堤防、山岳地、造成地その他基盤が傾斜しているすべての法面を含む。木片は、その樹種や形状あるいはその大きさは問わない。
【００２１】
セメント含有物質とは、具体的には、セメントと水との水和反応によって木片同士を固結させることができるものであれば、その形態は任意であり、セメント及び水とからなるセメントミルク（セメントペースト）、セメント、水及び細骨材からなるフレッシュモルタルあるいはセメント、水、細骨材及び粗骨材からなるフレッシュコンクリートのいずれであってもかまわないし、セメントの凝結硬化を促進すべく、例えばリグニンスルホン酸及びロダン化合物を主成分とする無塩化形の混和剤を添加することも任意である。
【００２２】
なお、本発明で言う木片コンクリート層とは、上述したように多数の木片とセメント含有物質とを混合してなる吹付け物質を法面に吹き付けることによって前記木片をそれらの間に所定の間隙が形成されるように相互に固結してなるものであり、セメント含有物質がフレッシュコンクリートである場合に限定されるものではなく、セメントミルクである場合やフレッシュモルタルである場合も含むものとする。
【００２３】
【発明の実施の形態】
以下、本発明に係る木片コンクリート層の吹付け形成方法の実施の形態について、添付図面を参照して説明する。なお、従来技術と実質的に同一の部品等については同一の符号を付してその説明を省略する。
【００２４】
図１は、本実施形態に係る木片コンクリート層の吹付け形成方法の作業手順を示したフローチャート、図２は、かかる木片コンクリート層の吹付け形成方法を用いて法面緑化を行っている様子を示した断面図である。これらの図でわかるように、本実施形態に係る木片コンクリート層の吹付け形成方法においては、まず、木片とセメント含有物質であるセメントペーストとを混合することによって、吹付け物質を作製する。吹付け物質を作製するにあたっては、木片とセメントペーストとをそれぞれ必要な量だけ計量槽で計量し、これらを例えばコンクリートミキサーに投入して攪拌混合するが、本実施形態においては、攪拌混合前あるいは攪拌混合中に増粘剤をコンクリートミキサー内に添加する（ステップ１０１）。
【００２５】
木片は、例えば５〜２５ｍｍ程度のものを用いればよい。
【００２６】
増粘剤は、エチレン酢酸ビニル系樹脂（ＥＶＡ）エマルジョンを使用するのが望ましい。増粘剤の添加割合については、木片の含水比やセメントペーストの水セメント比を考慮して適宜定める。すなわち、木片の乾燥状態あるいは含水状態によっては、当初の水セメント比が吹付け前に変動する可能性があるので、この点を見込んで増粘剤の添加量を定めるのが望ましい。
【００２７】
具体的には、昭和高分子株式会社から市販されているエチレン酢酸ビニル系樹脂（ＥＶＡ）エマルジョンを用いることができる。
【００２８】
吹付け物質を作製するにあたっては、該吹付け物質を吹き付けた後、セメントペーストが硬化した状態で木片同士の間に間隙が形成されている必要があるため、セメントペーストを木片の量に対して貧配合とし、ミキサー内で木片の周囲にセメントペーストを付着させるように攪拌混合するのが望ましい。すなわち、セメントペーストが多すぎると、木片同士の間隙が少なくなり、セメントペーストが少なすぎると、木片同士を固結させる強度が不足するため、木片とセメントペーストとの配合割合は、かかる観点を考慮して適宜決定する。
【００２９】
次に、作製された吹付け物質をベルトコンベヤでコンクリート吹付機まで搬送し、該吹付機に吹付け物質を投入する（ステップ１０２）。
【００３０】
次に、図２（ａ）に示すように、吹付け物質１をコンクリート吹付機のノズル２から噴出し、該吹付け物質を法面３に吹き付ける（ステップ１０３）。
【００３１】
このように吹付け物質１を法面３に吹き付けることによって、同図（ｂ）に示すように木片４同士の間に間隙５が形成されてなる木片コンクリート層６が法面３の上に形成される（ステップ１０４）。吹付け物質１は、木片コンクリート層６が例えば５ｃｍ程度になるまで吹き付けるようにすればよい。
【００３２】
なお、吹付け物質１の吹付けにあたっては、該吹付け物質を法面３に定着させるためのラス網、ネットなどを必要に応じて予め適宜敷設しておく。
【００３３】
このように吹付け物質１を法面３に吹き付けると、吹付け物質１に増粘剤としてエチレン酢酸ビニル系樹脂（ＥＶＡ）エマルジョンを添加してあるので、材料分離抵抗性が発揮され、セメントペーストと木片４とは、セメントペーストが硬化するまで材料分離することはない。
【００３４】
特に、セメントペーストの水和反応を遅延させるタンニンが木片内に多く含まれていた場合であっても、エチレン酢酸ビニル系樹脂（ＥＶＡ）エマルジョンは、木片４とセメント含有物質とを長時間分離させないため、木片４同士は、それらの間に間隙５が形成されるようにセメント含有物質を介して確実に固結される。
【００３５】
木片コンクリート層６が形成されたならば、吹付け物質１内のセメントペーストの硬化を待ち、しかる後、同図（ｃ）に示すように、木片コンクリート層６の上に植生基材７を吹き付ければ、法面３の緑化を図ることができる。
【００３６】
以上説明したように、本実施形態に係る木片コンクリート層の吹付け形成方法によれば、多数の木片４とセメント含有物質であるセメントペーストとを混合して吹付け物質１を作製にするにあたり、増粘剤を添加するようにしたので、木片４とセメントペーストとは分離せず、木片４をそれらの間に間隙５が形成されるようにセメントペーストを介して固結させることが可能となる。
【００３７】
そのため、木片コンクリート層６を工期通りにかつ良好に形成することができるとともに、それによって、後工程である植生基材７の吹付けを工期通り、確実に行うことが可能となる。
【００３８】
また、従来のように、木片４同士の間隙５がセメントペーストで完全に充填された状態で硬化したり、材料分離したセメントペーストだけが法面３の上で硬化することでコンクリート層（モルタル層、セメント層）が法面３を覆ってしまったりといった事態を未然に回避することが可能となり、かくして、背面土壌の栄養分や水分は、植生基材７へとスムーズに供給されるとともに、ある程度成長した段階においては、植物は、その根を背面土壌に伸張させることにより、背面土壌から栄養分や水分を吸収し、順調に生育することができる。
【００３９】
また、本実施形態に係る木片コンクリート層の吹付け形成方法によれば、増粘剤としてエチレン酢酸ビニル系エマルジョンを使用したので、セメントペーストと木片４との分離抵抗性、ひいてはそれに起因する上述の効果がさらに顕著となるのみならず、エマルジョン化のプロセスにおいて、環境ホルモンに影響を及ぼす懸念があるフタル酸などの物質を添加物として用いないため、環境面でも優れる。また、セメントペーストの水和反応を遅延させるタンニンが木片内に多く含まれていたとしても、木片４とセメントペーストとを長時間分離させないため、木片４同士をそれらの間に間隙５が形成されるようにセメントペーストを介して確実に固結させることが可能となる。
【００４０】
本実施形態では、増粘剤としてエチレン酢酸ビニル系樹脂（ＥＶＡ）エマルジョンを用いたが、材料分離抵抗性を有する限り、かかる増粘剤に限定されるものではなく、他の合成樹脂系増粘剤との併用あるいは単体使用はもちろん、セルロース系増粘剤との併用あるいは単体使用も可能である。
【００４１】
【発明の効果】
以上述べたように、本発明に係る木片コンクリート層の吹付け形成方法によれば、多数の木片とセメント含有物質とを混合して吹付け物質を作製にするにあたり、増粘剤を添加するようにしたので、木片とセメント含有物質とは分離せず、かくして、木片をそれらの間に間隙が形成されるようにセメント含有物質を介して固結することが可能となる。
【００４２】
【図面の簡単な説明】
【図１】本実施形態に係る木片コンクリート層の吹付け形成方法の手順を示したフローチャート。
【図２】本実施形態に係る木片コンクリート層の吹付け形成方法にしたがって法面緑化を行っている様子を示した断面図。
【符号の説明】
１　　　　　　　　　　　　　吹付け物質
２　　　　　　　　　　　　　　　　　　　　　　　　　　ノズル
３　　　　　　　　　　　　　法面
４　　　　　　　　　　　　　　　　　　　　　　　　　　木片
５　　　　　　　　　　　　　間隙
６　　　　　　　　　　　　　木片コンクリート層
７　　　　　　　　　　　　　植生基材
【図１】
2004092038.tif 000003
【図２】
2004092038.tif 000004